(57)【要約】【課題】赤色の蛍光を発する量子効率の高い蛍光体およびその製法ならびに波長変換器、発光装置、照明装置を提供する。【解決手段】蛍光体は、Ｍ１（Ｍ１はＢａ、またはＢａとＳｒ、あるいはＢａとＣａ）、Ｅｕ、Ｍｇ、ＭｎおよびＳｉを必須成分として含有する。Ｓｉ  １モルに対するＥｕのモル比が０．１４以下であり、Ｓｉ  １モルに対するＭｎのモル比が０．０７以下である。主結晶がＥｕ、Ｍｎが固溶したＭ１3ＭｇＳｉ2Ｏ8であり、Ｍ１3ＭｇＳｉ2Ｏ8結晶、Ｍ１２ＭｇＳｉ２Ｏ７結晶、Ｍ１２ＳｉＯ４結晶およびＭ１ＭｇＳｉＯ4結晶のＸ線回折強度をそれぞれＡ、Ｂ、ＣおよびＤとしたとき、Ｂ／（Ａ＋Ｂ＋Ｃ＋Ｄ）が０．１以下、Ｃ／（Ａ＋Ｂ＋Ｃ＋Ｄ）が０．１以下、Ｄ／（Ａ＋Ｂ＋Ｃ＋Ｄ）が０．２６以下である。【選択図】図１
2008078711.tif 000002
【特許請求の範囲】
【請求項１】
Ｍ１（Ｍ１はＢａ、またはＢａとＳｒ、あるいはＢａとＣａ）、Ｅｕ、Ｍｇ、ＭｎおよびＳｉを必須成分として含有し、前記Ｓｉ  １モルに対する前記Ｅｕのモル比が０．１４以下、前記Ｓｉ  １モルに対する前記Ｍｎのモル比が０．０７以下であるとともに、主結晶がＥｕおよびＭｎを含有するＭ１3ＭｇＳｉ2Ｏ8結晶であり、該Ｍ１3ＭｇＳｉ2Ｏ8結晶の２θ＝３１．５°〜３３°で検出されるピークのＸ線回折強度をＡとし、Ｍ１２ＭｇＳｉ２Ｏ７結晶の２θ＝２７．７°〜２９．２°で検出されるピークのＸ線回折強度をＢとし、Ｍ１２ＳｉＯ４結晶の２θ＝２９．２°〜３０．８°で検出されるピークのＸ線回折強度をＣとし、Ｍ１ＭｇＳｉＯ4結晶の２θ＝２８．０°〜２９．４°で検出されるピークのＸ線回折強度をＤとしたとき、Ｂ／（Ａ＋Ｂ＋Ｃ＋Ｄ）が０．１以下、Ｃ／（Ａ＋Ｂ＋Ｃ＋Ｄ）が０．１以下、Ｄ／（Ａ＋Ｂ＋Ｃ＋Ｄ）が０．２６以下であることを特徴とする蛍光体。
【請求項２】
Ｄ／（Ａ＋Ｂ＋Ｃ＋Ｄ）が０．０４以上であることを特徴とする請求項１記載の蛍光体。
【請求項３】
Ｍ１３−ａＥｕａＭｇ１−ｂＭｎｂＳｉｃＯ８の化学組成（但し、ａは０＜ａ≦０．２６４、ｂは０＜ｂ≦０．１３２、ｃは１．９０５≦ｃ≦２．０２５を満足する値である）を有することを特徴とする請求項１または２記載の蛍光体。
【請求項４】
前記Ｍ１3ＭｇＳｉ2Ｏ8結晶粒子中にＭ１ＭｇＳｉＯ4結晶粒子が存在することを特徴とする請求項１乃至３のうちいずれかに記載の蛍光体。
【請求項５】
Ｍ１３−ａＥｕａＭｇ１−ｂＭｎｂＳｉｃＯ８の化学組成（但し、ａは０＜ａ≦０．２６４、ｂは０＜ｂ≦０．１３２、ｃは１．９０５≦ｃ≦２．０２５を満足する値である）を有する原料粉末を、還元雰囲気にて熱処理することを特徴とする蛍光体の製法。
【請求項６】
光源から発せられる光の波長を変換して、波長が変換された光を含む出力光を出力する波長変換器であって、透明マトリクス中に請求項１乃至４のうちいずれかに記載の蛍光体が分散されていることを特徴とする波長変換器。
【請求項７】
表面に発光素子が載置される載置部を有するとともに電気配線を備えた基体と、前記載置部に載置されるとともに前記電気配線に電気的に接続された前記発光素子と、該発光素子が発光する光を波長変換する請求項６記載の波長変換器とを具備してなることを特徴とする発光装置。
【請求項８】
請求項７記載の発光装置を複数具備してなることを特徴とする照明装置。
【発明の詳細な説明】
【技術分野】
【０００１】
本発明は、紫外線又は可視光を吸収し、長波長の可視光を発する蛍光体およびその製法、およびＬＥＤ（Ｌｉｇｈｔ  Ｅｍｉｔｔｉｎｇ  Ｄｉｏｄｅ：発光ダイオード）などの発光素子から発せられる光を波長変換し、該波長変換した光を外部に放出する蛍光体を含有する波長変換器、さらに波長変換器を搭載した発光装置、該発光装置を具備した照明装置に関する。
【背景技術】
【０００２】
半導体材料からなる発光素子（以下「ＬＥＤチップ」とも言う）は、小型で電力効率が良く鮮やかに発色する。ＬＥＤチップは、製品寿命が長い、オン・オフ点灯の繰り返しに強い、消費電力が低い、という優れた特徴を有するため、液晶等のバックライト光源および蛍光ランプ等の照明用光源への応用が期待されている。【０００３】
ＬＥＤチップは、ＬＥＤチップの光の一部を蛍光体で波長変換し、当該波長変換された光と波長変換されないＬＥＤの光とを混合して放出することにより、ＬＥＤの光とは異なる色を発光する発光装置に応用されている。【０００４】
このような発光装置としては、例えば、青色ＬＥＤチップ上に（Ｙ，Ｇｄ）３（Ａｌ，Ｇａ）５Ｏ１２の組成式で表されるＹＡＧ系蛍光体等の黄色成分の蛍光体を配置したものが知られている。【０００５】
この発光装置では、ＬＥＤチップから発する光が黄色成分の蛍光体に照射されると、黄色成分の蛍光体は励起されて可視光を発し、この可視光が出力として利用される。ところが、ＬＥＤチップの明るさを変えると、青色と黄色との光量比が変化するため、白色の色調が変化し、演色性に劣るといった問題があった。【０００６】
そこで、このような課題を解決するために、ＬＥＤチップとして４００ｎｍ以下のピークを有する紫色ＬＥＤチップを用いるとともに、波長変換器には３種類の蛍光体を高分子樹脂中に混ぜ込んだ構造を採用し、紫色光を赤色、緑色、青色の各波長に変換して白色を発光することが提案されている（特許文献１参照）。これにより、演色性を向上することができる。【０００７】
しかしながら、特許文献１に記載の発光装置では、励起光４００ｎｍ付近の紫外域領域に対する赤色に発光する蛍光体の量子効率が低いため、白色光の発光効率を向上できないという問題があった。【０００８】
このような状況を鑑み、赤色に発光する蛍光体の開発が行われてきており、従来、Ｂａ３−ｘ−ｙＥｕｘＭｎｙＭｇＳｉ２Ｏ８の化学式で表される赤色に発光する珪酸塩系蛍光体が知られている（例えば、非特許文献１）。
【特許文献１】特開２００２−３１４１４２号公報
【非特許文献１】ジャーナル・オブ・エレクトロケミカル・ソサイエティ（Journal of Electrochemical Society）、1968年、P773-778
【発明の開示】
【発明が解決しようとする課題】
【０００９】
しかしながら、非特許文献１に記載されているＢａ３−ｘ−ｙＥｕｘＭｎｙＭｇＳｉ２Ｏ８の化学式で表される珪酸塩系蛍光体では、未だ量子効率が低いという問題があった。【００１０】
本発明者等は、非特許文献１のＢａ３−ｘ−ｙＥｕｘＭｎｙＭｇＳｉ２Ｏ８の化学式で表される珪酸塩系蛍光体について、トレース実験を行った結果、量子効率が未だ低かった。非特許文献１のＢａ３−ｘ−ｙＥｕｘＭｎｙＭｇＳｉ２Ｏ８の化学式で表される珪酸塩系蛍光体の量子効率が低い理由について検討した。【００１１】
その結果、本来の目的ではない、言い換えれば赤色に発光しない結晶（異相）が容易に析出し、これらの赤色に発光しない結晶の析出は制御することが困難であり、これにより、赤色の量子効率が低いことが判った。すなわち、本来の目的から外れた結晶のうち、Ｂａ２ＭｇＳｉ２Ｏ７結晶、ＢａＭｇＳｉＯ４結晶およびＢａ２ＳｉＯ４結晶は、赤色以外の緑色の蛍光を発するため、赤色以外の光が混ざることになり、赤色の量子効率が低かった。【００１２】
本発明は、赤色の蛍光を発する量子効率の高い蛍光体およびその製法ならびに波長変換器、発光装置、照明装置を提供することを目的とする。
【課題を解決するための手段】
【００１３】
本発明者等は、本来の目的から外れた結晶（異相）について鋭意検討した結果、従来、Ｂａ、Ｅｕ、Ｍｎ、Ｍｇ、Ｓｉを含有する（Ｂａ３−ｘ−ｙＥｕｘＭｎｙＭｇＳｉ２Ｏ８の化学式で表される）珪酸塩系蛍光体においては、賦活剤のＭｎはＢａサイトの一部と置換すると考えられており、このような組成となるように調合し、熱処理されていた。しかしながら、この蛍光体のＭｎ置換サイトはＢａサイトではなく、Ｍｇサイトであることを、本発明者等のＥＸＡＦＳ（Ｅｘｔｅｎｄｅｄ  Ｘ−ｒａｙ  Ａｂｓｏｒｐｔｉｏｎ  Ｆｉｎｅ  Ｓｔｒｕｃｔｕｒｅ  Ｘ線吸収微細構造）測定によって見出した。【００１４】
つまりＢａ３−ｘ−ｙＥｕｘＭｎｙＭｇＳｉ２Ｏ８の化学式では非化学量論組成になるので、Ｂａ２ＭｇＳｉ２Ｏ７結晶、Ｂａ２ＳｉＯ４結晶、ＢａＭｇＳｉＯ４結晶が析出し易く、本来の目的ではない結晶が容易に析出し、これらの本来の目的ではない結晶の析出は、化学式Ｂａ３−ｘ−ｙＥｕｘＭｎｙＭｇＳｉ２Ｏ８で設計する限り、制御することが困難であり、赤色に発光する蛍光体の量子効率が低く、品質のばらつきの原因となることを見出し、本発明に至った。【００１５】
本発明の蛍光体は、Ｍ１（Ｍ１はＢａ、またはＢａとＳｒ、あるいはＢａとＣａ）、Ｅｕ、Ｍｇ、ＭｎおよびＳｉを必須成分として含有し、前記Ｓｉ  １モルに対する前記Ｅｕのモル比が０．１４以下、前記Ｓｉ  １モルに対する前記Ｍｎのモル比が０．０７以下であるとともに、主結晶がＥｕおよびＭｎを含有するＭ１3ＭｇＳｉ2Ｏ8結晶であり、該Ｍ１3ＭｇＳｉ2Ｏ8結晶の２θ＝３１．５°〜３３°で検出されるピークのＸ線回折強度をＡとし、Ｍ１２ＭｇＳｉ２Ｏ７結晶の２θ＝２７．７°〜２９．２°で検出されるピークのＸ線回折強度をＢとし、Ｍ１２ＳｉＯ４結晶の２θ＝２９．２°〜３０．８°で検出されるピークのＸ線回折強度をＣとし、Ｍ１ＭｇＳｉＯ4結晶の２θ＝２８．０°〜２９．４°で検出されるピークのＸ線回折強度をＤとしたとき、Ｂ／（Ａ＋Ｂ＋Ｃ＋Ｄ）が０．１以下、Ｃ／（Ａ＋Ｂ＋Ｃ＋Ｄ）が０．１以下、Ｄ／（Ａ＋Ｂ＋Ｃ＋Ｄ）が０．２６以下であることを特徴とする。【００１６】
また、本発明の蛍光体は、Ｄ／（Ａ＋Ｂ＋Ｃ＋Ｄ）が０．０４以上であることを特徴とする。【００１７】
さらに、本発明の蛍光体は、Ｍ１３−ａＥｕａＭｇ１−ｂＭｎｂＳｉｃＯ８の化学組成（但し、ａは０＜ａ≦０．２６４、ｂは０＜ｂ≦０．１３２、ｃは１．９０５≦ｃ≦２．０２５を満足する値である）を有することを特徴とする。【００１８】
また、本発明の蛍光体は、前記Ｍ１3ＭｇＳｉ2Ｏ8結晶粒子中にＭ１ＭｇＳｉＯ4結晶粒子が存在することを特徴とする。【００１９】
本発明の蛍光体の製法は、Ｍ１３−ａＥｕａＭｇ１−ｂＭｎｂＳｉｃＯ８の化学組成（但し、ａは０＜ａ≦０．２６４、ｂは０＜ｂ≦０．１３２、ｃは１．９０５≦ｃ≦２．０２５を満足する値である）を有する原料粉末を、還元雰囲気にて熱処理することを特徴とする。【００２０】
本発明の波長変換器は、光源から発せられる光の波長を変換して、波長が変換された光を含む出力光を出力する波長変換器であって、透明マトリクス中に上記蛍光体が分散されていることを特徴とする。言い換えれば、波長変換器は、光源から発せられる光の波長を変換して、波長が変換された光を含む出力光を出力する波長変換器であって、透明マトリクスと、該透明マトリックス中に分散する上記蛍光体とを含むことを特徴とする。【００２１】
本発明の発光装置は、表面に発光素子が載置される載置部を有するとともに電気配線を備えた基体と、前記載置部に載置されるとともに前記電気配線に電気的に接続された前記発光素子と、該発光素子が発光する光を波長変換する上記波長変換器とを具備してなることを特徴とする。言い換えれば、発光装置は、発光素子と、該発光素子が載置される載置部を有する基体と、該基体の表面に設けられ、前記発光素子に電気的に接続された電気配線と、前記発光素子が発光する光の一部の波長を他の波長に変換する上記波長変換器とを具備してなることを特徴とする。【００２２】
本発明の照明装置は、上記発光装置を複数具備してなることを特徴とする。
【発明の効果】
【００２３】
本発明の蛍光体は、Ｍ１（Ｍ１はＢａ、またはＢａとＳｒ、あるいはＢａとＣａ）、Ｅｕ、Ｍｇ、ＭｎおよびＳｉを必須成分として含有し、前記Ｓｉ  １モルに対する前記Ｅｕのモル比が０．１４以下、前記Ｓｉ  １モルに対する前記Ｍｎのモル比が０．０７以下であるとともに、主結晶がＥｕおよびＭｎを含有する固溶したＭ１3ＭｇＳｉ2Ｏ8結晶であり、該Ｍ１3ＭｇＳｉ2Ｏ8結晶の２θ＝３１．５°〜３３°で検出されるピークのＸ線回折強度をＡとし、Ｍ１２ＭｇＳｉ２Ｏ７結晶の２θ＝２７．７°〜２９．２°で検出されるピークのＸ線回折強度をＢとし、Ｍ１２ＳｉＯ４結晶の２θ＝２９．２°〜３０．８°で検出されるピークのＸ線回折強度をＣとし、Ｍ１ＭｇＳｉＯ4結晶の２θ＝２８．０°〜２９．４°で検出されるピークのＸ線回折強度をＤとしたとき、Ｂ／（Ａ＋Ｂ＋Ｃ＋Ｄ）が０．１以下、Ｃ／（Ａ＋Ｂ＋Ｃ＋Ｄ）が０．１以下、Ｄ／（Ａ＋Ｂ＋Ｃ＋Ｄ）が０．２６以下であるため、Ｍ１２ＭｇＳｉ２Ｏ７結晶、Ｍ１２ＳｉＯ４結晶、Ｍ１ＭｇＳｉＯ４結晶の析出が抑制されるため、赤色以外の緑色の光の発生が抑制され、赤色の量子効率を高くできる。【００２４】
また、本発明の蛍光体は、Ｄ／（Ａ＋Ｂ＋Ｃ＋Ｄ）を０．０４以上とすることにより、言い換えれば、主結晶のＭ１3ＭｇＳｉ2Ｏ8結晶の他にＭ１ＭｇＳｉＯ4結晶を所定量以上析出させることにより、Ｍ１ＭｇＳｉＯ4結晶が殆ど析出しない場合よりも赤色の量子効率を向上できる。Ｍ１ＭｇＳｉＯ4結晶が殆ど析出しない場合よりも赤色の量子効率を向上できる理由は明確ではないが、本発明者等は、所定量のＭ１ＭｇＳｉＯ4結晶が存在する場合には、Ｍ１ＭｇＳｉＯ4で吸収した光が主結晶のＭ１3ＭｇＳｉ2Ｏ8結晶にエネルギー伝達されるため、赤色の量子効率が向上すると考えている。【００２５】
さらに、本発明の蛍光体は、Ｍ１３−ａＥｕａＭｇ１−ｂＭｎｂＳｉｃＯ８の化学組成（但し、ａは０＜ａ≦０．２６４、ｂは０＜ｂ≦０．１３２、ｃは１．９０５≦ｃ≦２．０２５を満足する値である）を有するため、蛍光体は化学量論組成に近い組成となり、目的とする結晶が再現よく形成されたものとなる。【００２６】
また、本発明の蛍光体は、前記Ｍ１3ＭｇＳｉ2Ｏ8結晶粒子中に、Ｍ１ＭｇＳｉＯ4結晶粒子が存在することを特徴とする。本発明者等は、このような組織とすることにより、Ｍ１ＭｇＳｉＯ4で吸収した光を主結晶のＭ１3ＭｇＳｉ2Ｏ8結晶に十分にエネルギー伝達することができ、赤色の量子効率が向上すると考えている。【００２７】
本発明の蛍光体の製法は、Ｍ１３−ａＥｕａＭｇ１−ｂＭｎｂＳｉｃＯ８の化学組成（但し、ａは０＜ａ≦０．２６４、ｂは０＜ｂ≦０．１３２、ｃは１．９０５≦ｃ≦２．０２５を満足する値である）を有する原料粉末を、還元雰囲気にて熱処理し、蛍光体を作製するため、蛍光体は化学量論組成に近い組成となり、組成を変更することにより、目的とする結晶を再現よく析出制御することができ、例えば、Ｂ／（Ａ＋Ｂ＋Ｃ＋Ｄ）が０．１以下、Ｃ／（Ａ＋Ｂ＋Ｃ＋Ｄ）が０．１以下、Ｄ／（Ａ＋Ｂ＋Ｃ＋Ｄ）が０．０４〜０．２６と容易に制御することができる。【００２８】
本発明の波長変換器は、光源から発せられる光の波長を変換して、波長が変換された光を含む出力光を出力する波長変換器であって、透明マトリクス中に上記蛍光体が分散されているため、このような波長変換器を発光装置に用いると、赤色の量子効率を向上できるため、白色光の発光効率を向上できる。【００２９】
本発明の発光装置は、表面に発光素子が載置される載置部を有するとともに電気配線を備えた基体と、前記載置部に載置されるとともに前記電気配線に電気的に接続された前記発光素子と、該発光素子が発光する光を波長変換する上記波長変換器とを具備してなるため、上記した波長変換器を用いることにより、白色光の発光効率を向上できる。【００３０】
本発明の照明装置は、上記発光装置を複数具備してなるため、演色性を向上できる。
【発明を実施するための最良の形態】
【００３１】
本実施形態の蛍光体は、Ｍ１（Ｍ１はＢａ、またはＢａとＳｒ、あるいはＢａとＣａ）、Ｅｕ、Ｍｇ、ＭｎおよびＳｉを必須成分として含有する蛍光体である。そして、Ｓｉ  １モルに対するＥｕのモル比が０．１４以下であり、Ｓｉ  １モルに対するＭｎのモル比が０．０７以下のものである。【００３２】
本実施形態の蛍光体は、例えば、Ｍ１３−ａＥｕａＭｇ１−ｂＭｎｂＳｉｃＯ８の化学組成（但し、ａは０＜ａ≦０．２６４、ｂは０＜ｂ≦０．１３２、ｃは１．９０５≦ｃ≦２．０２５を満足する値である）を有する。この化学組成で表される蛍光体は、化学量論組成に近く、励起光を赤色に変換することのできる結晶が再現よく形成されるとともに、結晶相の制御を容易に行うことができ、さらに赤色以外の変換光の発生を抑制することができる。【００３３】
Ｅｕのモル比ａは、Ｍ１３−ａＥｕａＭｇ１−ｂＭｎｂＳｉｃＯ８中で０＜ａ≦０．２６４を満たせばよい。しかし、発光中心イオンＥｕ２＋のモル比ａが小さすぎると、量子効率が小さくなる傾向がある。一方、多すぎても、濃度消光と呼ばれる現象によりやはり量子効率が小さくなる傾向がある。下限としては０．０６≦ａが好ましい。特には、ａは、０．１≦ａ≦０．２の範囲にあることが望ましい。【００３４】
Ｍｎのモル比は０＜ｂ≦０．１３２を満たせばよい。しかし本実施形態の蛍光体は励起光源の照射を受けて励起したＥｕ２＋のエネルギーがＭｎ２＋に移動し、Ｍｎ２＋が赤発光しているものと考えられているため、Ｍｎの組成によりエネルギー移動の程度が異なる。それゆえ高い赤色の量子効率を得るには、０．０１≦ｂ≦０．１であることが好ましい。さらに、ｂは、０．０７５≦ｂ≦０．１を満足することが望ましい。【００３５】
また、ｃは、１．９０５≦ｃ≦２．０２５を満足すればよい。【００３６】
尚、蛍光体は、Ｍ１３−ｘ−ｙＥｕｘＭｇＭｎｙＳｉｚＯ８の化学組成（但し、ｘは０＜ｘ≦０．２、ｙは０＜ｙ≦０．１、ｚは１．９０５≦ｚ≦２．０２５を満足する値である）で表される場合もある。【００３７】
そして、本実施形態では、主結晶がＥｕおよびＭｎを含有するＭ１3ＭｇＳｉ2Ｏ8結晶であり、該Ｍ１3ＭｇＳｉ2Ｏ8結晶の２θ＝３１．５°〜３３°で検出されるピークのＸ線回折強度をＡとし、Ｍ１２ＭｇＳｉ２Ｏ７結晶の２θ＝２７．７°〜２９．２°で検出されるピークのＸ線回折強度をＢとし、Ｍ１２ＳｉＯ４結晶の２θ＝２９．２°〜３０．８°で検出されるピークのＸ線回折強度をＣとし、Ｍ１ＭｇＳｉＯ4結晶の２θ＝２８．０°〜２９．４°で検出されるピークのＸ線回折強度をＤとしたとき、Ｂ／（Ａ＋Ｂ＋Ｃ＋Ｄ）が０．１以下、Ｃ／（Ａ＋Ｂ＋Ｃ＋Ｄ）が０．１以下、Ｄ／（Ａ＋Ｂ＋Ｃ＋Ｄ）が０．２６以下であることが重要である。【００３８】
本実施形態の蛍光体は、ＥｕおよびＭｎを含有するＭ１３ＭｇＳｉ２Ｏ８結晶を主たる結晶とするものであり、Ｅｕ、Ｍｎは、励起光を吸収して発光する賦活剤として機能するものである。本実施形態においては、主結晶とは、Ａ／（Ａ＋Ｂ＋Ｃ＋Ｄ）が０．５よりも大きいものであるが、特には０．６９５より大きいものであり、さらには０．７４以上のものをいう。【００３９】
このように、Ｂ／（Ａ＋Ｂ＋Ｃ＋Ｄ）が０．１以下であり、Ｃ／（Ａ＋Ｂ＋Ｃ＋Ｄ）が０．１以下であり、Ｄ／（Ａ＋Ｂ＋Ｃ＋Ｄ）が０．２６以下である蛍光体は、Ｅｕ、Ｍｎを賦活剤として含有するＭ１３ＭｇＳｉ２Ｏ８結晶以外からの緑色発光を抑制でき、赤色の量子効率が高い蛍光体が得られる。【００４０】
一方、Ｂ／（Ａ＋Ｂ＋Ｃ＋Ｄ）、Ｃ／（Ａ＋Ｂ＋Ｃ＋Ｄ）が０．１よりも大きく、Ｄ／（Ａ＋Ｂ＋Ｃ＋Ｄ）が０．２６よりも大きい場合には、赤色の量子効率が低くなる。特に、Ｂ／（Ａ＋Ｂ＋Ｃ＋Ｄ）が０．０７０９以下であり、Ｃ／（Ａ＋Ｂ＋Ｃ＋Ｄ）が０．０３３６以下であることが望ましい。Ｍ１２ＭｇＳｉ２Ｏ７結晶、Ｍ１２ＳｉＯ４結晶については実質的に存在しないか、生成量が少ない方が望ましい。【００４１】
Ｍ１ＭｇＳｉＯ4結晶については、０．０４≦Ｄ／（Ａ＋Ｂ＋Ｃ＋Ｄ）≦０．２６を満足することにより、Ｍ１3ＭｇＳｉ2Ｏ8結晶単独からなる場合またはＤ／（Ａ＋Ｂ＋Ｃ＋Ｄ）が０．０４よりも小さい場合よりも、却って赤色の量子効率を向上できる。Ｄ／（Ａ＋Ｂ＋Ｃ＋Ｄ）の値は、特に赤色の量子効率を向上するという点から、０．０８〜０．２５であることが望ましい。【００４２】
本実施形態の蛍光体では、図１に示すように、Ｅｕ、Ｍｎを含有するＭ１３ＭｇＳｉ２Ｏ８結晶を主たる結晶とするものであり、第２相としてＭ１ＭｇＳｉＯ４結晶が生成し、異相として、Ｍ１２ＭｇＳｉ２Ｏ７結晶、Ｍ１２ＳｉＯ４結晶が生成することがあるが、上記したように、Ｍ１２ＭｇＳｉ２Ｏ７結晶、Ｍ１２ＳｉＯ４結晶については実質的に存在しないか、生成量が少ない方が望ましい。尚、図１は、Ｍ１ＭｇＳｉＯ４結晶量が増減する複数の蛍光体の粉末Ｘ線回折測定結果を示している。【００４３】
本実施形態の蛍光体は、図２に示すように、Ｍ１3ＭｇＳｉ2Ｏ8結晶粒子中にＭ１ＭｇＳｉＯ4結晶粒子が存在している。本発明者等は、このような組織とすることにより、Ｍ１ＭｇＳｉＯ4で吸収した光をＭ１3ＭｇＳｉ2Ｏ8結晶に十分にエネルギー伝達することができ、赤色の量子効率が向上すると考えている。【００４４】
Ｍ１としてはＢａ、またはＢａとＳｒ、あるいはＢａとＣａの組み合わせがあり、特に、Ｂａが望ましい。【００４５】
Ｍ１がＢａのときには、ＥｕおよびＭｎを含有するＭ１3ＭｇＳｉ2Ｏ8は、２θ＝３１．５°〜３２°で検出されるピークのＸ線回折強度をＡとし、Ｍ１２ＭｇＳｉ２Ｏ７結晶の２θ＝２７．７°〜２８．２°で検出されるピークのＸ線回折強度をＢとし、Ｍ１２ＳｉＯ４結晶の２θ＝２９．２°〜２９．８°で検出されるピークのＸ線回折強度をＣとし、Ｍ１ＭｇＳｉＯ4結晶の２θ＝２８．０°〜２８．４°で検出されるピークのＸ線回折強度をＤとする。【００４６】
そして、Ｍ１がＢａと、ＳｒまたはＣａとを組み合わせたものである場合、上記ピークのそれぞれが、Ｍ１がＢａのときより少々高角側に移動し、ＥｕおよびＭｎを含有するＭ１3ＭｇＳｉ2Ｏ8結晶は２θ＝３２．０°〜３３°で、Ｍ１２ＭｇＳｉ２Ｏ７結晶は２θ＝２８．２°〜２９．２°で、Ｍ１２ＳｉＯ４結晶は２θ＝２９．７°〜３０．８°、Ｍ１ＭｇＳｉＯ4結晶は２θ＝２８．７°〜２９．４°で検出される。【００４７】
本実施形態の蛍光体は、Ｂａ、Ｓｒ、Ｃａ、Ｍｇ、Ｅｕ、ＭｎおよびＳｉの元素源化合物と、必要に応じて、塩化アンモニウム、塩化バリウムまたは塩化ストロンチウム等のフラックスを、下記の（Ａ）又は（Ｂ）の混合法により調整した混合物を仮焼し、還元雰囲気で熱処理し、洗浄し、乾燥させて篩い分けし、Ｄ９０が５０μｍ以下の粉体の集合体からなる蛍光体を製造することができる。尚、Ｄ９０とは累積粒度分布において微粒側から累積９０％のときの粒径をいう。【００４８】
（Ａ）：ハンマーミル、ロールミル、ボールミルまたはジェットミル等の乾式粉砕機を用いた乾式混合法。【００４９】
（Ｂ）：水等を加えてスラリー状態又は溶液状態で、粉砕機により混合し、噴霧乾燥、加熱乾燥、又は自然乾燥等により乾燥させる湿式混合法。【００５０】
これらの混合法の中で、特に、賦活剤の元素化合物においては、少量の化合物を全体に均一に混合、分散させる必要があることから液体媒体を用いるのが好ましく、又、他の元素化合物において全体に均一な混合が得られる面からも、後者湿式混合法が好ましい。【００５１】
仮焼方法としては、アルミナまたは石英製の坩堝またはトレイ等の耐熱容器中で、酸素または窒素等の気体の単独或いは混合雰囲気下で加熱することによりなされる。【００５２】
熱処理方法としてはアルミナまたは石英製の坩堝またはトレイ等の耐熱容器中で、１０００℃〜１３００℃で、酸素、水素、窒素の混合雰囲気下、１〜２４時間、加熱することによりなされる。【００５３】
また、加熱プロセス中の構成成分の蒸発を抑制するために、埋め焼き、マイクロ波焼成を行っても良い。【００５４】
０．０４≦Ｄ／（Ａ＋Ｂ＋Ｃ＋Ｄ）≦０．２６を満足させるには、蛍光体の組成を制御することによっても可能であるが、混合物の仮焼温度、仮焼時間、還元雰囲気での熱処理温度、熱処理時間の条件を変更することによって、同一組成であっても、０．０４≦Ｄ／（Ａ＋Ｂ＋Ｃ＋Ｄ）≦０．２６を満足するように制御できる。【００５５】
仮焼温度、還元熱処理温度の組み合わせは、９５０℃≦仮焼温度≦１２５０℃、１１５０℃≦還元熱処理温度≦１２５０℃である。仮焼温度保持時間は１〜６時間、還元熱処理保持時間は１〜１２時間がよい。仮焼温度と還元熱処理温度の組み合わせが高すぎる場合、第２相のＢａＭｇＳｉＯ4結晶が多量に析出し、緑色発光することで赤色の量子効率を低下させる。また、仮焼温度が低すぎる場合、第２相のＢａＭｇＳｉＯ4結晶の析出量が少なくなり、エネルギー伝達が少なく、量子効率向上効果が小さい。【００５６】
次に、本実施形態の波長変換器、さらに該波長変換器を搭載した発光装置を、図面を用いて説明する。図３は、本実施形態の発光装置１１の一実施形態を示す概略断面図である。図３によれば、本実施形態の発光装置１１は、電極１３が形成された基板（基体）１５と、基板１５上に設けられている発光素子１７と、基板１５上に発光素子１７を覆うように形成された１層の波長変換器１９と、光を反射する反射部材２１とを備えている。尚、符号２２はワイヤ、符号１６は接着剤である。【００５７】
波長変換器１９は、例えば、透明マトリクス中に、波長が４３０ｎｍから４９０ｎｍの蛍光（青色）を発する蛍光体（図示せず）、波長が５２０ｎｍから５７０ｎｍの蛍光（緑色）を発する蛍光体（図示せず）、波長が６００ｎｍから６５０ｎｍの蛍光（赤色）を発する蛍光体（図示せず）が含有されており、光源である発光素子１７から発せられる光の一部の波長を他の波長に変換して、波長が変換された光を含む出力光を出力し、ある波長を有する発光素子１７の光を他の波長を有する光に変換する。【００５８】
青色を発する蛍光体は、例えば、波長が４００ｎｍ前後の光で励起される量子効率が高い材料からなる。一方、緑色を発する蛍光体は、例えば、波長が４００ｎｍから４６０ｎｍまでの光で励起される材料からなる。また、赤色を発する蛍光体は、例えば、波長が４００ｎｍから４６０ｎｍだけでなく、５５０ｎｍ付近の光でも励起される材料からなる。【００５９】
この波長変換器１９において、赤色を発する蛍光体として、本実施形態の蛍光体を用いることで、本実施形態の波長変換器１９および発光装置１１を容易に作製することができる。【００６０】
波長変換器１９は、蛍光体を均一に分散および担持し、かつ蛍光体の光劣化を抑制することができるため、高分子樹脂やガラス材料などの透明マトリクス中に蛍光体を分散して形成することが好ましい。高分子樹脂膜、ゾルゲルガラス薄膜などのガラス材料としては、透明性が高く、かつ加熱や光によって容易に変色しない耐久性を有するものが望ましい。【００６１】
高分子樹脂膜は、材料は特に限定されるものではなく、例えば、エポキシ樹脂、シリコーン樹脂、ポリエチレンテレフタレート、ポリブチレンテレフタレート、ポリエチレンナフタレート、ポリスチレン、ポリカーボネート、ポリエーテルスルホン、酢酸セルロース、ポリアリレート、さらにこれら材料の誘導体が用いられる。特に、３５０ｎｍ以上の波長域において高い光透過性を有していることが好ましい。このような透明性に加え、耐熱性の観点から、シリコーン樹脂がより好適に用いられる。【００６２】
ガラス材料は、シリカ、チタニア、ジルコニア、さらにそれらのコンポジット系を例示できる。ガラス材料中に蛍光体をそれぞれ単独で分散させて形成する。高分子樹脂膜と比較して、光、特に紫外線に対する耐久性が高く、さらに熱に対する耐久性が高いことから、製品の長寿命化を実現できる。また、ガラス材料は、安定性を向上させることができることから、信頼性の高い発光装置を実現できる。【００６３】
波長変換器１９は、ゾルゲルガラス膜などのガラス材料または高分子樹脂膜を用いて、塗布法により形成することができる。一般的な塗布法であれば限定されないが、ディスペンサーによる塗布が好ましい。例えば、液状で未硬化の樹脂、ガラス材料、または溶剤で可塑性を持たせた樹脂およびガラス材料に、蛍光体を混合することにより製造することができる。未硬化の樹脂としては、例えばシリコーン樹脂が使用できる。これらの樹脂は２液を混合して硬化させるタイプのものであっても１液で硬化するタイプのものであっても良く、２液を混合して硬化させるタイプの場合、両液にそれぞれ蛍光体を混練してもよく、あるいはどちらか一方の液に蛍光体を混練しても構わない。また、溶剤で可塑性を持たせた樹脂としては例えばアクリル樹脂を使用することができる。【００６４】
硬化した波長変換器１９は、未硬化状態でディスペンサー等の塗布法を使用するなどして、フィルム状に成形したり、所定の型に流し込んで固めることで得られる。樹脂およびガラス材料を硬化させる方法としては、熱エネルギーや光エネルギーを使う方法がある他、溶剤を揮発させる方法がある。【００６５】
電極１３を形成する導体は、発光素子１７を電気的に接続するための導電路としての機能を有し、基体１５の下面から上面に引き出され、ワイヤ２２にて発光素子１７と電気的に接続されている。導体としては、例えば、Ｗ、Ｍｏ、ＣｕまたはＡｇ等の金属粉末を含むメタライズ層を用いることができる。導体は、基板１５がセラミックスから成る場合、その上面に配線導体がタングステン（Ｗ）またはモリブデン（Ｍｏ）−マンガン（Ｍｎ）等から成る金属ペーストを高温で熱処理して形成され、基板１５が樹脂から成る場合、銅（Ｃｕ）または鉄（Ｆｅ）−ニッケル（Ｎｉ）合金等から成るリード端子がモールド成型されて基板１５の内部に設置固定される。【００６６】
基板１５は、熱伝導性が高く、かつ全反射率の大きいことが求められるため、例えばアルミナ、窒化アルミニウム等のセラミック材料の他に、金属酸化物微粒子を分散させた高分子樹脂が好適に用いられる。【００６７】
発光素子１７は、蛍光体の励起を効率的に行なうことができるため、中心波長が３７０〜４２０ｎｍの光を発する半導体材料を備えた発光素子を用いている。これにより、出力光の強度を高め、より発光効率の高い発光装置を得ることが可能となる。【００６８】
発光素子１７は、上記中心波長を発するものが好ましいが、発光素子基板表面に、半導体材料からなる発光層を備える構造（図示せず）を有していることが、高い外部量子効率を有する点で好ましい。このような半導体材料として、ＺｎＳｅまたは窒化物半導体（ＧａＮ等）等種々の半導体を挙げることができるが、発光波長が上記波長範囲であれば、特に半導体材料の種類は限定されない。これらの半導体材料を有機金属気相成長法（ＭＯＣＶＤ法）や分子線エピタシャル成長法等の結晶成長法により、発光素子基板上に半導体材料からなる発光層を有する積層構造を形成すれば良い。発光素子基板は、結晶性の良い窒化物半導体を量産性よく形成させるために、例えば窒化物半導体からなる発光層を表面に形成する場合、サファイア、スピネル、ＳｉＣ、Ｓｉ、ＺｎＯ、ＺｒＢ２、ＧａＮまたは石英等の材料が好適に用いられる。【００６９】
発光素子１７と波長変換器１９の側面には、必要に応じて、光を反射する反射部材２１を設け、側面に逃げる光を前方に反射し、出力光の強度を高めることができる。反射部材２１の材料としては、例えばアルミニウム（Ａｌ）、ニッケル（Ｎｉ）、銀（Ａｇ）、クロム（Ｃｒ）、チタン（Ｔｉ）、銅（Ｃｕ）、金（Ａｕ）、鉄（Ｆｅ）またはこれらの積層構造物や合金、さらにアルミナセラミックス等のセラミックス、またはエポキシ樹脂等の樹脂を用いることができる。【００７０】
本実施形態の発光装置は、図３に示すように、波長変換器１９を発光素子１７上に設置することにより得られる。波長変換器１９を発光素子１７上に設置する方法としては硬化したシート状の波長変換器１９を発光素子１７上に設置することが可能であるほか、液状の未硬化の材料を発光素子１７上に設置した後、硬化させて設置することも可能である。【００７１】
本実施形態の照明装置は、図３に示すような発光装置を、例えば、基板に複数配置し、これらの発光装置を電気的に接続して構成される。また、基板１５の表面に複数の発光素子１７、波長変換器１９、反射部材２１を形成し、複数の発光装置を形成し、これらの発光装置を電気的に接続して照明装置を形成しても良い。【００７２】
以下、実施例および比較例を挙げて本発明の蛍光体及び波長変換器ならびに発光装置を詳細に説明するが、本発明は以下の実施例のみに限定されるものではない。
【実施例１】
【００７３】
炭酸バリウム粉末、酸化マグネシウム粉末、炭酸ストロンチウム粉末、炭酸カルシウム粉末、二酸化珪素粉末、酸化ユウロピウム粉末および酸化マンガン粉末、酢酸亜鉛粉末、二酸化ゲルマニウム粉末を用いて、それぞれの構成元素を表１に示すモル比の割合で、ポリポット中で混合し、乾燥後、大気雰囲気下１１５０℃で３時間仮焼した。【００７４】
その後、１２％の水素を含む窒素ガス流下１２５０℃で９時間過熱することにより熱処理し、洗浄し、乾燥させて篩い分けし、Ｄ９０が５０μｍ以下の粉体の集合体からなる蛍光体を製造した。【００７５】
なお、試料Ｎｏ．１６においては、Ｍ１をモル比で、炭酸ストロンチウム：炭酸バリウム＝０．１５：０．８５とし、主結晶は（Ｂａ，Ｓｒ）３ＭｇＳｉ２Ｏ８であり、異相は（Ｂａ，Ｓｒ）２ＳｉＯ４であり、試料Ｎｏ．１７においては、Ｍ１をモル比で、炭酸カルシウム：炭酸バリウム＝０．１５：０．８５とし、主結晶は（Ｂａ，Ｃａ）３ＭｇＳｉ２Ｏ８、異相は（Ｂａ，Ｃａ）２ＳｉＯ４である。【００７６】
また、試料Ｎｏ．１８においては、モル比で、酢酸亜鉛：酸化マグネシウム＝０．１５：０．８５とし、試料Ｎｏ．１９においては、モル比で二酸化ゲルマニウム：二酸化珪素＝０．１５：０．８５とした。【００７７】
なお、試料Ｎｏ．１〜１９の蛍光体は、いわゆるフラックスを用いずに作製したものである。【００７８】
上述の工程で作製した蛍光体のＸ線回折測定は以下の条件で行った。すなわち、走査範囲の回折角度誤差がΔ２θ＝０．０５°以下に光学調整された（Ｃｕ−Ｋα）のＸ線源からなる粉末Ｘ線回折装置（マックサイエンス社製ＭＡＣ  Ｍ１８ＸＣＥ）を用い、かつ試料偏心に伴う回折角の誤差が標準シリコンの１１１ピークを用いて、Δ２θ＝０．０５°以下の角度再現性が保障される条件で粉末Ｘ線回折測定を実施した。【００７９】
そして、Ｅｕ、Ｍｎを賦活剤として含有する主結晶であるＢａ３ＭｇＳｉ２Ｏ８の２θ＝３１．５°〜３２°で検出されるピークのＸ線回折強度をＡとし、Ｂａ２ＭｇＳｉ２Ｏ７結晶の２θ＝２７．７°〜２８．２°で検出されるピークのＸ線回折強度をＢとし、Ｂａ２ＳｉＯ４結晶の２θ＝２９．２°〜２９．８°で検出されるピークのＸ線回折強度をＣとし、ＢａＭｇＳｉＯ４結晶の２θ＝２８．０°〜２８．４°で検出されるピークのＸ線回折強度をＤとしたときのＡ／（Ａ＋Ｂ＋Ｃ＋Ｄ）を主結晶のピーク強度比とし、Ｂ／（Ａ＋Ｂ＋Ｃ＋Ｄ）をＢａ２ＭｇＳｉ２Ｏ７結晶のピーク強度比とし、Ｃ／（Ａ＋Ｂ＋Ｃ＋Ｄ）をＢａ２ＳｉＯ４結晶のピーク強度比とし、Ｄ／（Ａ＋Ｂ＋Ｃ＋Ｄ）をＢａＭｇＳｉＯ４結晶のピーク強度比として表２に記載した。尚、Ｎｏ．１６、１７については、ピークが少し高角側に移動する。【００８０】
また、得られた蛍光体の量子効率は、日本分光社製分光蛍光光度計ＦＰ−６５００を用いて測定した。蛍光体の量子効率は、専用セルに蛍光体粉末を充填し、３９５ｎｍの励起光を照射させて、蛍光スペクトルを測定した。その結果を、分光蛍光光度計付属の量子効率測定ソフトを用いて、赤色の量子効率を算出し、結果を表２に記載した。表２中のピーク比の欄の−は、Ｘ線回折測定結果でピークを目視にて見いだせなかったことを意味する。
【表１】
2008078711.tif 000003
【００８１】
【表２】
2008078711.tif 000004
【００８２】
図４（ａ）に試料Ｎｏ．２のＸ線回折のパターンを示す。また、図４（ｂ）に試料Ｎｏ．７のＸ線回折のパターンを示す。図中の縦軸はＸ線回折強度を示し、最大値を１とした相対値で示している。横軸は回折角である。Ｎｏ．７では２θ＝２８．０°〜２８．４°でピークが確認でき、ＢａＭｇＳｉＯ４結晶の析出が確認できた。【００８３】
一方、Ｎｏ．２ではＢａ２ＭｇＳｉ２Ｏ７結晶、Ｂａ２ＳｉＯ４結晶、ＢａＭｇＳｉＯ４結晶に由来するピークが非常に小さく、これらの結晶の析出が抑制され、目的とする結晶が精度よく析出していることが確認された。【００８４】
本発明にかかる試料では、Ｍ１２ＭｇＳｉ２Ｏ７結晶、Ｍ１２ＳｉＯ４結晶、Ｍ１ＭｇＳｉＯ４結晶の析出が抑制されるため、緑色の光の発生が抑制され、赤色の量子効率が高くなることが判る。【００８５】
さらに、Ｄ／（Ａ＋Ｂ＋Ｃ＋Ｄ）が０．０４〜０．２６の範囲内の試料では、特に、３５％以上の量子効率が得られることが判る。
【実施例２】
【００８６】
炭酸バリウム粉末および酸化マグネシウム粉末、二酸化珪素粉末、酸化ユウロピウム粉末、酸化マンガン粉末、フラックスとして塩化アンモニウム粉末を用いて、表３の組成となるように秤量し、ポリポット中で混合し、乾燥後、大気雰囲気下１１５０℃で３時間仮焼した。その後、１２％の水素を含む窒素ガス流下１２５０℃で９時間過熱することにより熱処理し、蛍光体を製造した。【００８７】
実施例１と同様にして、ピーク強度比と蛍光体の量子効率を求め、表４に記載した。
【表３】
2008078711.tif 000005
【００８８】
【表４】
2008078711.tif 000006
【００８９】
これらの表３、４から、本発明にかかる試料では、Ｂａ２ＭｇＳｉ２Ｏ７結晶、Ｂａ２ＳｉＯ４結晶、ＢａＭｇＳｉＯ４結晶の析出が抑制されるため、緑色の光の発生が抑制され、赤色の量子効率が高くなることが判る。特に、Ｄ／（Ａ＋Ｂ＋Ｃ＋Ｄ）が０．０４〜０．２６の範囲内の試料では、３５％以上の量子効率が得られることが判る。
【実施例３】
【００９０】
Ｍ１３−ａＥｕａＭｇ１−ｂＭｎｂＳｉｃＯ８の組成式において、ａ、ｂ、ｃが表５に示す値となるように、炭酸バリウム粉末、酸化マグネシウム粉末、炭酸ストロンチウム粉末、二酸化珪素粉末、酸化ユウロピウム粉末および酸化マンガン粉末を調合し、さらにフラックスとして塩化アンモニウムを所定量添加し、ポリポット中で混合し、乾燥後、大気雰囲気下で、表５に示す温度で３時間仮焼し、その後、１２％の水素を含む窒素ガス（還元雰囲気下）で表５に示す温度で９時間熱処理し、本発明にかかる蛍光体を作製した。尚、Ｎｏ．４の試料では、Ｍ１としてＢａとＳｒを用いた。主結晶は（Ｂａ，Ｓｒ）３ＭｇＳｉ２Ｏ８であり、第２相は（Ｂａ，Ｓｒ）ＭｇＳｉＯ４である。【００９１】
本発明にかかる蛍光体の走査型電子顕微鏡（ＳＥＭ）写真（１０００倍）を図２に示す。本発明の範囲内の試料では、第２相のＭ１ＭｇＳｉＯ4結晶粒子はＭ１3ＭｇＳｉ2Ｏ8結晶粒子内に存在していた。【００９２】
得られた蛍光体の量子効率は、日本分光社製分光蛍光光度計ＦＰ−６５００を用いて測定した。蛍光体の量子効率は、専用セルに蛍光体粉末を充填し、３９５ｎｍの励起光を照射させて、蛍光スペクトルを測定した。その結果を、分光蛍光光度計付属の量子効率測定ソフトを用いて、赤色の量子効率を算出し、結果を表６に記載した。【００９３】
前記蛍光体のＸ線回折測定は上記と同様にして行った。【００９４】
この結果から、Ｍ１3ＭｇＳｉ2Ｏ8結晶の２θ＝３１．５°〜３２°付近で検出されるピークのＸ線回折強度をＡとし、Ｍ１２ＭｇＳｉ２Ｏ７結晶の２θ＝２７．７°〜２８．２°でのピークのＸ線回折強度をＢとし、Ｍ１２ＳｉＯ４結晶の２θ＝２９．２°〜２９．８°でのピークのＸ線回折強度をＣとし、Ｍ１ＭｇＳｉＯ4結晶の２θ＝２８．０°〜２８．４°でのピークのＸ線回折強度をＤとしたとき、Ｂ／（Ａ＋Ｂ＋Ｃ＋Ｄ）、Ｃ／（Ａ＋Ｂ＋Ｃ＋Ｄ）、Ｄ／（Ａ＋Ｂ＋Ｃ＋Ｄ）を求め、それぞれ表４に記載した。尚、試料Ｎｏ．４については、Ｍ１がＢａの場合よりもピーク位置が少し高角側に移動して検出される。【００９５】
本発明の範囲内の試料では、実質的に主結晶のＢａ3ＭｇＳｉ2Ｏ8結晶と第２相のＢａＭｇＳｉＯ4結晶からなり、Ｍ１２ＭｇＳｉ２Ｏ７結晶、Ｍ１２ＳｉＯ４結晶は実質的に存在してなかった。【００９６】
試料のピーク強度比Ｄ／（Ａ＋Ｂ＋Ｃ＋Ｄ）と、赤色の量子効率との関係を図５に示す。
【表５】
2008078711.tif 000007
【００９７】
【表６】
2008078711.tif 000008
【００９８】
表５、６および図５から、本発明の範囲内である蛍光体では、Ｄ／（Ａ＋Ｂ＋Ｃ＋Ｄ）が０．４〜０．２６であり、ＢａＭｇＳｉＯ4結晶からのエネルギー伝達が効率よく起こり、赤色の量子効率が高いことが判る。【００９９】
これに対して、Ｘ線回折におけるピーク強度の相対値が本発明の範囲外である蛍光体（試料Ｎｏ．１３）は、ＢａＭｇＳｉＯ4結晶の析出量が多すぎるため、赤色の量子効率が低いことが判る。【０１００】
本発明者等は、Ｂａ3ＭｇＳｉ2Ｏ8結晶粒子とＢａＭｇＳｉＯ4結晶粒子が別個に存在する場合と、Ｂａ3ＭｇＳｉ2Ｏ8結晶粒子中にＢａＭｇＳｉＯ4結晶粒子が存在する場合の量子効率について実験を行った。【０１０１】
すなわち、Ｂａ3ＭｇＳｉ2Ｏ8結晶粉末に対してＢａＭｇＳｉＯ4結晶粉末を添加し、混合して、量子効率を求め、図６のグラフに表した。この図６より、Ｂａ3ＭｇＳｉ2Ｏ8結晶粉末に対するＢａＭｇＳｉＯ4結晶粉末の添加量が多くなればなるほど、量子効率が低下していき、これにより、Ｂａ3ＭｇＳｉ2Ｏ8結晶粒子中にＢａＭｇＳｉＯ4結晶粒子が存在することにより、量子効率を向上できることがわかる。
【図面の簡単な説明】
【０１０２】
【図１】蛍光体を粉末Ｘ線回折にて測定した結果を示すグラフである。
【図２】Ｍ１3ＭｇＳｉ2Ｏ8結晶粒子中にＭ１ＭｇＳｉＯ4結晶粒子が存在する組織を示すＳＥＭ写真である。
【図３】発光装置の構造を示す概略断面図である。
【図４】（ａ）は表１の試料Ｎｏ．２のＸ線回折図であり、（ｂ）は表１の試料Ｎｏ．７のＸ線回折図である。
【図５】ピーク強度比Ｄ／（Ａ＋Ｂ＋Ｃ＋Ｄ）と、赤色の量子効率との関係を示すグラフである。
【図６】Ｂａ３ＭｇＳｉ2Ｏ8結晶粉末に対してＢａＭｇＳｉＯ4結晶粉末の添加量を増加させていった場合の量子効率を示すグラフである。
【符号の説明】
【０１０３】
１１・・・発光装置
１３・・・電極
１５・・・基板
１７・・・発光素子
１９・・・波長変換器
【図１】
2008078711.tif 000009
【図２】
2008078711.tif 000010
【図３】
2008078711.tif 000011
【図４】
2008078711.tif 000012
【図５】
2008078711.tif 000013
【図６】
2008078711.tif 000014
【国際調査報告】
2008078711.tif 000015
2008078711.tif 000016